СПОСОБ РЕГЕНЕРАЦИИ ВУЛКАНИЗАТОВ НА ОСНОВЕ СШИТОГО СЕРОЙ КАУЧУКА С ПОЛУЧЕНИЕМ РЕГЕНЕРИРОВАННЫХ ПРОДУКТОВ

1. Способ регенерации вулканизатов на основе сшитого серой каучука с получением регенерированных продуктов, отличающийся тем, что при регенерации применяют по меньшей мере одно регенерирующее средство, причем регенерирующее средство выбрано из группы, состоящей из дитиофосфорил-полисульфидов и силанов, содержащих полисульфановую группу.
2. Способ по п. 1, отличающийся тем, что дитиофосфорил-полисульфид характеризуется общей формулой I,
1
2
3
20
где R и R являются одинаковыми или разными и выбраны из числа линейных или разветвленных С-С-алкильных радикалов, а x=1-6.
3. Способ по п. 2, отличающийся тем, что дитиофосфорил-полисульфид представляет собой бис(О,O-2-этилгексил)тиофосфорил-подисульфид.
4. Способ по любому из пп. 1-3, отличающийся тем, что силан, содержащий полисульфановую группу, характеризуется общей формулой II,
1
2
3
1
18
1
30
где х=1-8, и радикалы R в молекуле являются одинаковыми или разными и выбраны из числа линейных или разветвленных C-C-алкильных радикалов, радикалы R и R в молекуле являются одинаковыми или разными и выбраны из числа линейных, или разветвленных, или цикличных насыщенных C-С-алкильных радикалов, и y и z являются одинаковыми или разными и каждый составляет от 0 до 3.
5. Способ по п. 4, отличающийся тем, что силан, содержащий полисульфановую группу, представляет собой бис(триалкоксисилил)пропил-полисульфан.
2
3
6. Способ по п. 4, отличающийся тем, что радикалы R и/или R дополнительно содержат от 1 до 10 атомов азота (N) и/или атомов кислорода (О) в качестве гетероатомов в углеродной цепи.
7. Способ по любому из пп. 1-3, отличающийся тем, что силан, содержащий полисульфановую группу, характеризуется общей формулой V,
1
2
3
1
18
1
30
1
10
где х=1-8, и радикалы R в молекуле являются одинаковыми или разными и выбраны из числа линейных или разветвленных C-C-алкильных радикалов, радикалы R в молекуле являются одинаковыми или разными и выбраны из числа линейных, или разветвленных, или цикличных насыщенных C-С-алкильных радикалов, и y и z являются одинаковыми или разными и каждый составляет от 0 до 3, и радикалы R в молекуле являются одинаковыми или разными и выбраны из числа линейных или разветвленных C-С-алкильных или алкокси-радикалов.
8. Способ по любому из пп. 1-3, отличающийся тем, что силан, содержащий полисульфановую группу, характеризуется общей формулой VI,
1
1
18
2
1
30
3
1
10
где х=1-8, и радикалы R в молекуле являются одинаковыми или разными и выбраны из числа линейных или разветвленных С-С-алкильных радикалов, радикалы R в молекуле являются одинаковыми или разными и выбраны из числа линейных, или разветвленных, или цикличных насыщенных С-С-алкильных радикалов, и радикалы R в молекуле являются одинаковыми или разными и выбраны из числа линейных или разветвленных C-С-алкильных или алкокси-радикалов.
9. Способ по п. 1, отличающийся тем, что вулканизаты на основе сшитого серой каучука получены из использованных шин, или конвейерных лент, или вулканизированных отходов, полученных при производстве промышленных резиновых изделий или пневматических шин для транспортных средств.
10. Способ регенерации вулканизатов на основе сшитого серой каучука с получением регенерированных продуктов, отличающийся тем, что он включает по меньшей мере следующие этапы способа:
- помещение вулканизата на основе сшитого серой каучука, подлежащего регенерации, в количествах от 68 до 98% по весу в механический смеситель, и
- нагревание вулканизата на основе сшитого серой каучука, подлежащего регенерации, от 50 до 70°С, и
- добавление по меньшей мере одного дитиофосфорил-полисульфида и/или по меньшей мере одного силана, содержащего полисульфановую группу, в количествах от 2 до 15% по весу, и
- смешивание компонентов, упомянутых для образования смеси, в течение от 5 до 35 минут при температуре от 80 до 150°С.
11. Способ по п. 9, отличающийся тем, что вулканизаты на основе сшитого серой каучука получены из использованных шин, или конвейерных лент, или вулканизированных отходов, полученных при производстве промышленных резиновых изделий или пневматических шин для транспортных средств.
12. Регенерированный продукт, полученный способом по любому из пп. 1-11.
13. Регенерированный продукт по п. 12 для производства пневматических шин для транспортных средств.
14. Применение дитиофосфорил-полисульфидов в качестве регенерирующих средств для регенерации вулканизатов на основе сшитого серой каучука.
15. Применение силанов, содержащих полисульфановую группу, в качестве регенерирующих средств для регенерации вулканизатов на основе сшитого серой каучука.